(57)【要約】【課題】本発明は、１．５９〜１．６５の屈折率（ｎｄ）、５９〜６７のアッベ数（νｄ）であり、さらに化学的耐久性の良好な光学ガラス及び光学素子を提供する。【解決手段】酸化物基準の質量％で、Ｐ２Ｏ５  ３０〜６０％、  ＢａＯ  ３０〜５０％、  Ｂ２Ｏ３  ０〜１０％の範囲で含有し、質量比Ｂ２Ｏ３／Ｐ２Ｏ５が０．２以下である光学ガラス。酸化物基準の質量％で、ＺｎＯを０．５％以上含有する前記光学ガラス。Ｂ２Ｏ３／Ｐ２Ｏ５の値が０．１〜０．２の範囲であることを特徴とする前記光学ガラス。  ＢａＯ＋ＣａＯの合計量が４４〜５０％の範囲であり、かつＳｒＯを３％未満含有する前記光学ガラス。【選択図】なし【特許請求の範囲】
【請求項１】
酸化物基準の質量％で、Ｐ２Ｏ５  ３０〜６０％，  ＢａＯ  ３０〜５０％，  Ｂ２Ｏ３  ０〜１０％の範囲で含有し、質量比Ｂ２Ｏ３／Ｐ２Ｏ５が０．２以下である光学ガラス。
【請求項２】
酸化物基準の質量％で、ＺｎＯを０．５％以上含有する請求項１の光学ガラス。
【請求項３】
酸化物基準の質量％で、ＺｎＯを０．５〜３％含有する請求項１又は２記載の光学ガラス。
【請求項４】
Ｂ２Ｏ３／Ｐ２Ｏ５の値が０．１〜０．２の範囲であることを特徴とする請求項１〜３のいずれかに記載の光学ガラス。  
【請求項５】
酸化物基準の質量％で、ＢａＯ＋ＣａＯの合計量が４４〜５０％の範囲であり、かつＳｒＯを３％未満含有する請求項１〜４のいずれかに記載の光学ガラス。
【請求項６】
酸化物基準の質量％で、ＷＯ３成分含有量が５％未満である請求項１〜５のいずれかに記載の光学ガラス。
【請求項７】
酸化物基準の質量％で、
ＭｇＯ成分  ０％を超え１０．０％以下、及び
ＺｎＯ成分  ０％を超え〜５．０％  並びに
Ｌｉ２Ｏ成分  ０〜５．０％及び／又は
ＣａＯ成分  ０〜１０．０％及び／又は
ＳｒＯ成分  ０〜３．０％未満及び／又は
Ｌａ２Ｏ３成分  ０〜５．０％及び／又は
Ａｌ２Ｏ３成分  ０〜５．０％及び／又は
ＷＯ３成分  ０〜５．０％未満及び／又は
Ｓｂ２Ｏ３成分  ０〜１．０％である請求項１〜６のいずれかに記載の光学ガラス。
【請求項８】
１．５９以上１．６５以下の屈折率（ｎｄ）、５９〜６７のアッベ数（νｄ）である請求項１〜７のいずれかに記載の光学ガラス。
【請求項９】
請求項１〜８のいずれかの光学ガラスからなる光学素子。
【発明の詳細な説明】
【技術分野】
【０００１】
本発明は、１．５９〜１．６５の屈折率（ｎｄ）、５９〜６７のアッベ数（νｄ）である光学ガラス、光学素子に関する。
【背景技術】
【０００２】
近年、光学系を使用する機器のデジタル化や高精細化が急速に進んでおり、デジタルカメラやビデオカメラ等の撮影機器をはじめ、各種光学機器に用いられるレンズ等の光学素子に対する高精度化、軽量、及び小型化の要求は、ますます強まっている。
【０００３】
光学素子を作製する光学ガラスの中でも、特に１．５９〜１．６５の屈折率（ｎｄ）、５９〜６７のアッベ数（νｄ）を有するガラスはその需要が大きく、そのようなガラスとして特許文献１に代表されるようなガラスが知られている。
【先行技術文献】
【特許文献】
【０００４】
また、１．５９以上１．６５以下の屈折率（ｎｄ）を有し、５９以上６７以下のアッベ数（νｄ）を持ちかつ酸化鉛を含有しない光学ガラスとして、Ｇｄ２Ｏ３等を含んだ種々のガラスが開発されており、例えば特許文献２等に開示されている。
【特許文献１】特開平０２−１８８４４２
【特許文献２】特開昭５２−０６８２１７
【発明の概要】
【発明が解決しようとする課題】
【０００５】
しかしながら、特許文献１に開示されたガラスを用いて、精密モールドプレスを実施する場合の環境は金型の酸化防止のために還元性雰囲気に保たれているため、ガラス成分に酸化鉛を含有しているとガラス表面から還元された鉛が析出し、これが金型表面に付着して、金型の精密面を維持できなくなるという問題点があった。又、酸化鉛は環境に対して有害であり、含有しないことが望まれている。さらに、ＺｎＯ成分を多量に含有するため化学的耐久性が非常に悪いという問題があった。
【０００６】
特許文献２に開示されているガラスは、Ｇｄ２Ｏ３、Ｙ２Ｏ３、Ｔａ２Ｏ３成分が含有しているため原料費が高価であり、さらにＹｂ２Ｏ３成分が含有している事で、赤外域で吸収が見られ赤外域で使うレンズとしては好ましくない。また実際に光学機器に搭載するには耐失透性と化学的耐久性が不十分であった。
【０００７】
本発明は、耐失透性および化学的耐久性に優れると共に、１．５９以上１．６５以下の屈折率（ｎｄ）を有し、５９以上６７以下のアッベ数（νｄ）の光学定数を持ち、かつ安価で酸化鉛を含有しない光学ガラスを提供することにある。
【課題を解決するための手段】
【０００８】
本発明は、上記課題を解決するために、鋭意試験研究を重ねた結果、酸化物基準のガラス全質量に対して、質量％でＰ２Ｏ５成分、ＢａＯ成分、Ｂ２Ｏ３成分及びＺｎＯ成分を所定範囲で、含有させることによって、鉛を含有しなくとも、上記特定範囲の光学恒数を有した光学ガラスを得ることができ、かつ耐失透性および化学的耐久性に優れた光学ガラスを完成するに至った。具体的には本発明は以下のものを提供する。
【０００９】
（１）酸化物基準の質量％で、Ｐ２Ｏ５  ３０〜６０％，  ＢａＯ  ３０〜５０％，  Ｂ２Ｏ３  ０〜１０％の範囲で含有し、質量比Ｂ２Ｏ３／Ｐ２Ｏ５が０．２以下である光学ガラス。
【００１０】
（２）酸化物基準の質量％で、ＺｎＯを０．５％以上含有する（１）の光学ガラス。
【００１１】
（３）酸化物基準の質量％で、ＺｎＯを０．５〜３％含有する（１）又は（２）記載の光学ガラス
【００１２】
（１）から（３）の態様によれば、１．５９以上１．６５以下の屈折率（ｎｄ）を有し、５９以上６７以下のアッベ数（νｄ）の光学定数を有しかつ耐失透性や化学的耐久性に優れた光学ガラスを得ることができる
【００１３】
（４）  Ｂ２Ｏ３／Ｐ２Ｏ５の値が０．１〜０．２の範囲であることを特徴とする（１）〜（３）のいずれかに記載の光学ガラス。
【００１４】
（４）の態様によれば、Ｂ２Ｏ３／Ｐ２Ｏ５の割合をより限定することでより安定性が向上し、耐失透性に優れた光学ガラスが得られる。
【００１５】
（５）  酸化物基準の質量％で、ＢａＯ＋ＣａＯの合計量が４４〜５０％の範囲であり、かつＳｒＯを３％未満含有する（１）〜（４）のいずれかに記載の光学ガラス。
【００１６】
（５）の態様によれば、ＢａＯ＋ＣａＯの範囲が上記の範囲であればガラスの液相温度の低下、安定性を向上することができる。またＳｒＯの含有量を３％未満にすることで耐失透性をさらに向上させることができる。
【００１７】
（６）酸化物基準の質量％で、ＷＯ３成分含有量が５％未満である（１）〜（５）のいずれかに記載の光学ガラス。
【００１８】
（６）の態様によれば、ＷＯ３成分の含有量が５％未満であることで、ガラスのさらに安定性が向上する。
【００１９】
（７）  酸化物基準の質量％で、
ＭｇＯ成分  ０％を超え１０．０％以下、及び
ＺｎＯ成分  ０％を超え〜５．０％  並びに
Ｌｉ２Ｏ成分  ０〜５．０％及び／又は
ＣａＯ成分  ０〜１０．０％及び／又は
ＳｒＯ成分  ０〜３．０％未満及び／又は
Ｌａ２Ｏ３成分  ０〜５．０％及び／又は
Ａｌ２Ｏ３成分  ０〜５．０％及び／又は
ＷＯ３成分  ０〜５．０％未満及び／又は
Ｓｂ２Ｏ３成分  ０〜１．０％である（１）〜（６）のいずれかに記載の光学ガラス。
【００２０】
（７）の態様によれば、は各成分の範囲を所定の範囲に限ることにより、より安定的してガラスの生産ができるようになる。
【００２１】
（８）１．５９以上１．６５以下の屈折率（ｎｄ）、５９〜６７のアッベ数（νｄ）である（１）から（７）のいずれかに記載の光学ガラス。
【００２２】
（８）の態様によれば、屈折率、アッベ数が上記範囲にあるガラスであるため、レンズ枚数を減少し、光学ガラスを使用する機器の軽量化、小型化を図ることが出来る。
【発明の効果】
【００２３】
本発明によれば、１．５９以上１．６５以下の屈折率（ｎｄ）を有し、５９以上６７以下のアッベ数（νｄ）の範囲の光学恒数を有する光学ガラスを得ることができ、さらに化学的耐久性および耐失透性に優れた光学ガラス、光学素子を提供できる。
【発明を実施するための形態】
【００２４】
以下、本発明について具体的に説明する。
【００２５】
本発明の光学ガラスに含有できる成分について説明する。以下、特に断りのない限り各成分の含有率は酸化物基準の質量％で表すものとする。
【００２６】
［ガラス成分］
本発明の光学ガラスを構成する各成分の組成範囲を以下に述べる。本明細書中において、各成分の含有率は特に断りがない場合は、全て酸化物基準のガラス全質量に対する質量％で表示されるものとする。ここで、「酸化物基準」とは、本発明のガラス構成成分の原料として使用される酸化物、複合塩、金属弗化物等が溶融時に全て分解され酸化物へ変化すると仮定した場合に、当該生成酸化物の総質量を１００質量％として、ガラス中に含有される各成分を表記した組成である。
【００２７】
＜必須成分、任意成分について＞
上記本発明の光学ガラスにおいて、Ｐ２Ｏ５成分はガラス形成成分であり、ガラスの溶解温度を下げる成分である。特に、Ｐ２Ｏ５成分の含有率を３０．０％以上にすることで、ガラス化しやすくなり、６０．０％以下にすることで、所望の屈折率を得ることができる。従って、酸化物基準のガラス全質量に対するＰ２Ｏ５成分の含有率は、好ましくは３０．０％、より好ましくは３５．０％、最も好ましくは４０．０％を下限とし、好ましくは６０．０％、より好ましくは５０．０％、最も好ましくは４５．０％を上限とする。Ｐ２Ｏ５成分は、原料として例えばＡｌ（ＰＯ３）３、Ｃａ（ＰＯ３）２、Ｂａ（ＰＯ３）２、ＢＰＯ４、Ｈ３ＰＯ４等を用いてガラス内に含有できる。
【００２８】
Ｂ２Ｏ３成分は、ガラス形成酸化物として有用な成分であり、安定なガラスの形成を促し、耐失透性を高める成分である。従って、上限は好ましくは１０％、より好ましくは８．５ｗｔ％、最も好ましくは７．５ｗｔ％として含有することが出来る。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有できる。
【００２９】
本発明の光学ガラスでは、質量比Ｂ２Ｏ３／Ｐ２Ｏ５が、０．２以下であることが好ましい。この質量比を所定の範囲にすることで、耐失透性が向上され低い温度で溶解することができる。したがって、好ましくは０．２、より好ましくは０．１８、最も好ましくは０．１５を下限とし、好ましくは０．１、より好ましくは０．１１、最も好ましくは０．１２を下限とする。
【００３０】
ＢａＯ成分は、ガラスの屈折率を高め、ガラスの耐失透性を高める成分であり、ガラス中の任意成分である。特に、ＢａＯ成分の含有率を５０．０％以下にすることで、所望の屈折率を得易くし、耐失透性や化学的耐久性の低下を抑えることができる。また３０％以上とすることにより失透性を改善出来る。従って、酸化物基準のガラス全質量に対するＢａＯ成分の含有率は、好ましくは５０．０％、より好ましくは４５．０％、最も好ましくは４０．０％を上限とし、好ましくは３０％、より好ましくは３３．０％、最も好ましくは３５．０％を下限とする。ＢａＯ成分は、原料として例えばＢａＣＯ３、Ｂａ（ＮＯ３）２、ＢａＦ２等を用いてガラス内に含有できる。
【００３１】
ＺｎＯ成分は、ガラスの溶融性を向上する成分であり、失透安定性を向上させ得る成分である。したがって、酸化物基準のガラス全質量に対するＺｎＯ成分の含有率は、好ましくは０％を超え、より好ましくは０．５％、最も好ましくは１．０％を下限とし、好ましくは５％、より好ましくは３．０％、最も好ましくは２．５％を上限とする。ＺｎＯ成分は、原料として例えばＺｎＯ、ＺｎＦ２等を用いてガラス内に含有できる。
【００３２】
ＭｇＯ成分は、ガラスの液相温度を下げ、ガラスの屈折率を調整するのに有用な成分である。特に、ＭｇＯ成分の含有率を１０．０％以下にすることで、所望の屈折率を得やすくし、ガラスの失透を低減することができる。従って、酸化物基準のガラス全質量に対するＭｇＯ成分の含有率は、好ましくは１０．０％、より好ましくは５．０％、最も好ましくは４．０％を上限とし、好ましくは０％を超え、より好ましくは１．０％、最も好ましくは２．５％を下限として含有する。ＭｇＯ成分は、原料として例えばＭｇＣＯ３、ＭｇＦ２等を用いてガラス内に含有できる。なお、ＭｇＯ成分は含有しなくとも本発明の所望の物性を有する光学ガラスを得ることはできる。
【００３３】
Ａｌ２Ｏ３成分は、ガラスの化学的耐久性を向上し、ガラス溶融時の粘度を高める任意成分である。特に、Ａｌ２Ｏ３成分の含有率を５．０％以下にすることで、ガラスの溶融性を高めつつ、ガラスの失透傾向も弱めることができる。従って、酸化物基準のガラス全質量に対するＡｌ２Ｏ３成分の含有率は、好ましくは５．０％、より好ましくは４．５％、最も好ましくは４．０％を上限とする。Ａｌ２Ｏ３成分は、原料として例えばＡｌ２Ｏ３、Ａｌ（ＯＨ）３、ＡｌＦ３等を用いてガラス内に含有できる。
【００３４】
ＣａＯ成分は、ガラスの液相温度を下げ、ガラスの耐失透性を高める任意成分である。特に、ＣａＯ成分の含有率を１０．０％以下にすることで、所望の高屈折率及び高分散を得易くし、耐失透性や化学的耐久性の低下を抑えることができる。従って、酸化物基準のガラス全質量に対するＣａＯ成分の含有率は、好ましくは１０．０％、より好ましくは８．５％、最も好ましくは７．０％を上限とする。ＣａＯ成分は、原料として例えばＣａＣＯ３、ＣａＦ２等を用いてガラス内に含有できる。
【００３５】
なお、所望の光学恒数を有しつつ耐失透性および化学的耐久性が良いガラスを得るためには、酸化物基準の質量％で、ＢａＯ＋ＣａＯの合計量を４０〜５５％にすることが好ましい。ＢａＯ＋ＣａＯの合計量の好ましい範囲は、４０．０〜５５．０％、より好ましくは４２．０〜５２．０、さらに好ましくは４４．０〜５０．０である。
【００３６】
Ｌａ２Ｏ３成分は、ガラスの屈折率を高めるとともに、ガラスの化学的耐久性を向上する任意成分である。特に、Ｌａ２Ｏ３成分の含有率を５．０％以下にすることで、所望の高分散を得易くすることができ、ガラスの耐失透性をも高めることができる。従って、酸化物基準のガラス全質量に対するＬａ２Ｏ３成分の含有率は、好ましくは５．０％、より好ましくは４．０％、最も好ましくは３．０％を上限とする。Ｌａ２Ｏ３成分は、原料として例えばＬａ２Ｏ３、Ｌａ（ＮＯ３）３・ＸＨ２Ｏ（Ｘは任意の整数）等を用いてガラス内に含有できる。
【００３７】
ＷＯ３成分は、ガラスの屈折率及び分散を調整し、ガラスの耐失透性を向上する成分である。特に、ＷＯ３成分の含有率を５．０％以下にすることで、ガラスの耐失透性を高めることができる。従って、酸化物基準のガラス全質量に対するＷＯ３成分の含有率は、好ましくは５．０％、より好ましくは３．０％、最も好ましくは２．０％を上限とする。ＷＯ３成分は、原料として例えばＷＯ３等を用いてガラス内に含有できる。
【００３８】
Ｌｉ２Ｏ成分は、ガラスの溶融温度を下げる成分であるとともに、ガラス形成時の耐失透性を高める成分である。特に、Ｌｉ２Ｏ成分の含有率を５．０％以下にすることで、所望の屈折率を得易くすることができ、ガラスの安定性を高めて失透の発生を低減できる。従って、酸化物基準のガラス全質量に対するＬｉ２Ｏ成分の含有率は、好ましくは５．０％、より好ましくは３．０％、最も好ましくは２．０％を上限とする。Ｌｉ２Ｏ成分は、原料として例えばＬｉ２ＣＯ３、ＬｉＮＯ３、ＬｉＦ等を用いてガラス内に含有できる。
【００３９】
Ｓｂ２Ｏ３成分は、溶融ガラスの脱泡に有用な任意成分である。特に、Ｓｂ２Ｏ３成分の含有率を１．０％以下にすることで、ガラス溶融時における過度の発泡を生じ難くすることができ、Ｓｂ２Ｏ３成分が溶解設備と合金化し難くすることができる。従って、酸化物基準のガラス全質量に対するＳｂ２Ｏ３成分の含有率は、好ましくは１．０％以下、より好ましくは０．７％、最も好ましくは０．５％を上限とする。Ｓｂ２Ｏ３は、原料として例えばＳｂ２Ｏ３、Ｓｂ２Ｏ５、Ｎａ２Ｈ２Ｓｂ２Ｏ７・５Ｈ２Ｏ等を用いてガラス内に含有することができる。
【００４０】
ＳｒＯは、ガラスの屈折率を調整し、ガラスの失透性を改善する成分である。特に、ＳｒＯ成分の含有率を３．０％以下にすることで、所望の屈性率を得やすくすることができる。従って、酸化物基準のガラス全質量に対するＳｒＯ成分の含有率は、好ましくは３．０％、より好ましくは、２．５％、最も好ましくは２．０％を上限とする。ＳｒＯ成分は、原料として例えばＳｒ（ＮＯ３）２、ＳｒＦ２等を用いてガラス内に含有することができる。
【００４１】
Ｎａ２Ｏ成分は、ガラスの溶融性を改善し、失透を低減する成分である。特にＮａ２Ｏ成分の含有率を５．０％以下にすることで、ガラスの屈折率を低下し難くし、ガラスの安定性を高めて失透等の発生を低減することができる。従って、酸化物基準のガラス全質量に対するＮａ２Ｏ成分の含有率は、好ましくは５．０％、より好ましくは３．５％、最も好ましくは３．０％を上限とする。Ｎａ２Ｏ成分は、原料として例えばＮａ２ＣＯ３、ＮａＮＯ３、ＮａＦ，Ｎａ２ＳｉＦ６等を用いてガラス内に含有することができる。
【００４２】
Ｋ２Ｏ成分は、ガラスの溶融性を改善するとともに、ガラスの屈折率及びアッベ数を調整する成分である。特に、Ｋ２Ｏ成分の含有率を５．０％以下にすることで、ガラスの屈折率を低下し難くし、ガラスの安定性を高めて失透等の発生を低減することができる。従って、酸化物基準のガラス全質量に対するＮａ２Ｏ成分の含有率は、好ましくは５．０％、より好ましくは３．５％、最も好ましくは３．０％を上限とする。Ｋ２Ｏ成分は、原料として例えば、Ｋ２ＣＯ３，ＫＮＯ３、ＫＦ、ＫＨＦ２、Ｋ２ＳｉＦ６等を用いてガラス内に含有することができる。
【００４３】
ＳｉＯ２成分は、安定なガラス成形を促し、光学ガラスとして好ましくない失透を低減する成分である。特に、ＳｉＯ２成分の含有率を５．０％以下にすることで、本発明が目的とする屈折率を得やすくすることが出来る。従って、酸化物基準のガラス全質量に対するＳｉＯ２成分の含有率は、好ましくは３．０％、より好ましくは２．０％、最も好ましくは１．０％を上限とする。ＳｉＯ２成分は、原料として例えば、ＳｉＯ２、Ｋ２ＳｉＦ６、Ｎａ２ＳｉＦ６等を用いてガラス内に含有することができる。
【００４４】
Ｔａ２Ｏ５成分は、ガラスの屈折率を調整し、ガラスを安定化させる成分である。特に、Ｔａ２Ｏ５成分の含有率を１５．０％以下にすることで希少鉱物資源であるＴａ２Ｏ５成分の使用量が低減されるため、ガラスの材料コストを低減することができる。従って、酸化物基準のガラス全質量に対するＴａ２Ｏ５成分の含有率は、好ましくは１５．０％、より好ましくは１０．０％、最も好ましくは５．０％を上限とする。Ｔａ２Ｏ５成分は、原料として例えばＴａ２Ｏ５等を用いてガラス内に含有することができる。
【００４５】
ＴｉＯ２成分は、ガラスの屈折率およびアッベ数を調整する成分である。特にＴｉＯ２成分の含有率を１５．０％以下にすることで、ガラスの着色が低減し、特に可視短波長（５００ｎｍ以下）におけるガラスの透過率を改善することができる。従って、酸化物基準のガラス全質量に対するＴｉＯ２成分の含有率は、好ましくは１５．０％、より好ましくは１２．０％、最も好ましくは１０．０％を上限とする。ＴｉＯ２成分は、原料として例えばＴｉＯ２等を用いてガラス内に含有することができる。
【００４６】
Ｎｂ２Ｏ３成分は、ガラスの屈折率を高め、ガラスを安定化する成分である。特に、Ｎｂ２Ｏ３成分の含有率を２０．０％以下にすることで、ガラス製造時の溶解温度の上昇を抑えることができる。従って、ガラス酸化物基準のガラス全質量に対するＮｂ２Ｏ３成分の含有率は、好ましくは２０．０％、より好ましくは１８．０％、最も好ましくは１６．０％を上限とする。Ｎｂ２Ｏ３成分は、原料として例えばＮｂ２Ｏ５等を用いてガラス内に含有することが出来る。
【００４７】
＜含有すべきでない成分について＞
次に、本発明の光学ガラスに含有すべきでない成分、及び含有することが好ましくない成分について説明する。
【００４８】
本発明の光学ガラスには、他の成分を本願発明のガラスの特性を損なわない範囲で必要に応じ、添加することができる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００４９】
また、ＰｂＯ等の鉛化合物及びＡｓ２Ｏ３などの砒素化合物は、環境負荷が高い成分であるため、実質的に含有しないこと、すなわち、不可避な混入を除いて一切含有しないことが望ましい。これにより、特別な環境対策上の措置を講じなくとも、この光学ガラスを製造し、加工し、及び廃棄することができる。
【００５０】
さらに、Ｔｈ、Ｃｄ、Ｔｌ、Ｏｓ、Ｂｅ，及びＳｅの各成分は、近年有害な化学物資として使用を控える傾向にあり、ガラスの製造工程のみならず、加工工程、及び製品化後の処分に至るまで環境対策上の措置が必要とされる。したがって、環境上の影響を重視する場合には、これらを実質的に含有しないことが好ましい。
【００５１】
次に本発明の光学ガラスの物性について説明する。
【００５２】
前述とおり、本発明の光学ガラスは光学設計上の有用性の観点から、好ましくは１．５９以上１．６５以下の屈折率（ｎｄ）を有し、５９以上６７以下のアッベ数（νｄ）の範囲の光学定数を有し、より好ましくは１．６０以上１．６３以下の屈折率（ｎｄ）を有し、かつ６２以上６５以下のアッベ数（νｄ）の範囲の光学定数を有する。
【００５３】
本発明の光学ガラスは光学素子製造の過程において１回以上の洗浄を行うため、ＩＳＯ―８４２４：１９８７（Ｅ）の測定方法に準拠して測定した耐水性（ＲＷ）値が１又は２であることが好ましく、１であることより好ましい。
【実施例】
【００５４】
以下、本発明の実施例について述べるが、本発明はこれら実施例に限定されるものではない。
【００５５】
本発明のガラスの実施例の組成を、これらのガラスの屈折率（ｎｄ）、アッベ数（νｄ）の値と共に表１に示す。表中、各成分の組成は質量％で表示するものとする。
【００５６】
【表１】
2010202418.tif 000002
【００５７】
表１に示した本発明の実施例の光学ガラス（Ｎｏ．１〜５）は、酸化物、水酸化物、炭酸塩、硝酸塩等の通常の光学ガラス用原料を表１に示した各実施例の組成の割合となるように秤量し、混合し、白金るつぼに投入し、組成による溶融性に応じて、１０００〜１２５０℃で、３〜５時間溶融、清澄、攪拌して均質化した後、金型等に鋳込み徐冷することにより得ることができた。
【００５８】
屈折率（ｎｄ）及びアッベ数（νｄ）は徐冷降温速度を−２５℃／時にして得られた光学ガラスについて測定した。
【００５９】
耐水性（ＲＷ）値はＩＳＯ―８４２４：１９８７（Ｅ）の測定方法に準拠して測定したものである。
【００６０】
表１に表されるように、本発明の実施例（ＮＯ．１〜５）の光学ガラスは、いずれも屈折率（ｎｄ）が１．５９〜１．６５、アッベ数（νｄ）が５９．０〜６７であり、かつ耐水性に優れていた。
【００６１】
従って、本発明の実施例の光学ガラスは、屈折率（ｎｄ）及びアッベ数（νｄ）が所望の範囲内にありながら、安価で耐失透性、化学的耐久性に優れることが明らかになった。他方、比較例１及び２の光学ガラスはＺｎＯ成分が入っていない、またＢａＯ+ＣａＯの質量合計比が４４．０以下のため、化学的耐久性に劣るものであった。